(57)【要約】      （修正有）【課題】水中疲労耐久性に優れたコンクリートおよびその製造方法。【解決手段】高炉スラグ細骨材を含む細骨材と、粗骨材と、セメントを含む結合材と、水とを含有するコンクリート用組成物を硬化させてなるコンクリートであって、水中に浸漬した前記コンクリートの供試体に、下限荷重が前記供試体の静的強度の２．５％、上限荷重が静的強度の２５％である繰り返し荷重を載荷する水中疲労試験において、前記供試体が破壊するまでの繰り返し回数が２０００万回以上の水中疲労耐久性を有するようにする。【選択図】なし【特許請求の範囲】
【請求項１】
高炉スラグ細骨材を含む細骨材と、粗骨材と、セメントを含む結合材と、水とを含有するコンクリート用組成物を硬化させてなるコンクリートであって、
水中に浸漬した前記コンクリートの供試体に、下限荷重が前記供試体の静的強度の２．５％、上限荷重が静的強度の２５％である繰り返し荷重を載荷する水中疲労試験において、前記供試体が破壊するまでの繰り返し回数が２０００万回以上の水中疲労耐久性を有することを特徴とするコンクリート。
【請求項２】
前記結合材が普通セメントのみからなることを特徴とする請求項１に記載のコンクリート。
【請求項３】
前記結合材に対する水の質量比が０．２５〜０．５０であることを特徴とする請求項１または２に記載のコンクリート。
【請求項４】
前記細骨材に対する高炉スラグ細骨材の質量比が０．６０以上であることを特徴とする請求項１〜３のいずれか一つに記載のコンクリート。
【請求項５】
砕砂のみからなる細骨材と、前記粗骨材と、早強セメントのみからなる結合材と、水と、空気連行剤のみを含有し、この結合材に対する水の質量比が前記コンクリートと同じである比較コンクリート用組成物を硬化させてなる比較コンクリートよりも、前記水中疲労試験における破壊するまでの繰り返し回数が大きく水中疲労耐久性に優れることを特徴とする請求項１〜４のいずれか一つに記載のコンクリート。
【請求項６】
前記水中疲労試験は、前記コンクリートの供試体にＪＩＳ  Ａ  １１４８に記載のＡ法に基づく凍結融解試験によって所定サイクル以上の凍結融解を作用させた後、この供試体を水中に浸漬して繰り返し荷重を載荷する水中疲労試験であることを特徴とする請求項１〜５のいずれか一つに記載のコンクリート。
【請求項７】
前記凍結融解試験において前記供試体を浸漬させる溶液が塩水であることを特徴とする請求項６に記載のコンクリート。
【請求項８】
前記コンクリート用組成物は、空気連行剤をさらに含有することを特徴とする請求項１〜７のいずれか一つに記載のコンクリート。
【請求項９】
前記コンクリート用組成物は、消泡剤をさらに含有することを特徴とする請求項１〜８のいずれか一つに記載のコンクリート。
【請求項１０】
前記コンクリート用組成物は、増粘剤をさらに含有することを特徴とする請求項１〜９のいずれか一つに記載のコンクリート。
【請求項１１】
道路の床版として使用されることを特徴とする請求項１〜１０のいずれか一つに記載のコンクリート。
【請求項１２】
プレキャスト床版として使用されることを特徴とする請求項１〜１１のいずれか一つに記載のコンクリート。
【請求項１３】
請求項１〜１２のいずれか一つに記載のコンクリートを製造する方法であって、
高炉スラグ細骨材を含む細骨材と、粗骨材と、セメントを含む結合材と、水とを混練してコンクリート用組成物を作製し、作製したコンクリート用組成物を硬化させることによって水中疲労耐久性を有するコンクリートを製造することを特徴とするコンクリート製造方法。
【請求項１４】
高炉スラグ細骨材を含む細骨材と、粗骨材と、セメントを含む結合材と、水と、消泡剤および空気連行剤とを混練して前記コンクリート用組成物を作製することを特徴とする請求項１３に記載のコンクリート製造方法。
【発明の詳細な説明】
【技術分野】
【０００１】
本発明は、コンクリートおよびその製造方法に関し、特に水中疲労耐久性に優れたコンクリートおよびその製造方法に関するものである。
【背景技術】
【０００２】
近年、高度経済成長期に数多く建設された道路橋の劣化問題が顕在化している。特に問題となっているのは、旧道路橋示方書で設計された鋼桁の鉄筋コンクリート（ＲＣ）床版の劣化である。劣化の要因としては、設計荷重の増加、交通量の増加、薄い版厚の他に、塩害、中性化、アルカリ骨材反応、疲労、凍結融解、土砂化などの劣化作用がある。劣化した床版は更新工事によって主にプレキャストのプレストレスコンクリート（ＰＣ）床版に順次取り換えられる。ＰＣはＲＣに比べてひび割れを許さない、水セメント比が小さく耐久性が高い、工場生産のため供用中の橋梁の工事による交通規制期間を最小限にできるといったメリットがある。
【０００３】
一方、従来の高炉スラグ細骨材を用いたコンクリートとして、例えば、特許文献１〜５に記載のものが知られている。
【先行技術文献】
【特許文献】
【０００４】
【特許文献１】特開２０１６−１５０８６２号公報
【特許文献２】特開２０１５−０７４６０３号公報
【特許文献３】特開２０１４−１５９３５４号公報
【特許文献４】特開２０１３−２２７１８５号公報
【特許文献５】特開２０１０−００１２０８号公報
【発明の概要】
【発明が解決しようとする課題】
【０００５】
ところで、床版の土砂化などの劣化作用は、水が関与すると劇的に加速する。コンクリートの水中における疲労強度は、大気中で乾燥した状態にあるものと比べて著しく低下するからである。これについて水の影響を考慮した輪荷重走行疲労試験・解析を用いて説明する。この試験・解析は、ＲＣ床版の上面に吸水したマットを敷設した湿潤状態、ＲＣ床版の上面に水を張った湛水状態、ＲＣ床版の上面に何もない乾燥状態の各条件下で、ＲＣ床版に繰り返し輪荷重をかけた場合の疲労耐久性を調べたものである。図１２に試験の様子を、図１３に試験・解析結果を示す。
【０００６】
図１３に示すように、床版中央のたわみが１２ｍｍに達した時点で破壊するとした場合、破壊までの載荷回数は湿潤状態で約６万回、乾燥状態で約３４万回、湛水状態で約１万回となる。このように、同じ強度の床版であっても湿潤状態、湛水状態ではそれぞれ乾燥状態の約１／５、約１／２５という非常に少ない載荷回数で破壊することから、床版の疲労耐久性は水の影響を強く受けることがわかる。
【０００７】
こうした水の影響と繰り返し荷重を受ける床版には、水中疲労に強いコンクリートを使用することが望ましいと考えられる。そこで、本発明者がコンクリートの水中疲労に関して鋭意研究したところ、高炉スラグ細骨材を用いることで、水中疲労に対する耐久性が向上することが判明した。本発明者は以上のような知見に基づき、以下の本発明に至った。
【０００８】
本発明は、上記に鑑みてなされたものであって、水中疲労耐久性に優れたコンクリートおよびその製造方法を提供することを目的とする。
【課題を解決するための手段】
【０００９】
上記した課題を解決し、目的を達成するために、本発明に係るコンクリートは、高炉スラグ細骨材を含む細骨材と、粗骨材と、セメントを含む結合材と、水とを含有するコンクリート用組成物を硬化させてなるコンクリートであって、水中に浸漬した前記コンクリートの供試体に、下限荷重が前記供試体の静的強度の２．５％、上限荷重が静的強度の２５％である繰り返し荷重を載荷する水中疲労試験において、前記供試体が破壊するまでの繰り返し回数が２０００万回以上の水中疲労耐久性を有することを特徴とする。
【００１０】
また、本発明に係る他のコンクリートは、上述した発明において、前記結合材が普通セメントのみからなることを特徴とする。
【００１１】
また、本発明に係る他のコンクリートは、上述した発明において、前記結合材に対する水の質量比が０．２５〜０．５０であることを特徴とする。
【００１２】
また、本発明に係る他のコンクリートは、上述した発明において、前記細骨材に対する高炉スラグ細骨材の質量比が０．６０以上であることを特徴とする。
【００１３】
また、本発明に係る他のコンクリートは、上述した発明において、砕砂のみからなる細骨材と、前記粗骨材と、早強セメントのみからなる結合材と、水と、空気連行剤のみを含有し、この結合材に対する水の質量比が前記コンクリートと同じである比較コンクリート用組成物を硬化させてなる比較コンクリートよりも、前記水中疲労試験における破壊するまでの繰り返し回数が大きく水中疲労耐久性に優れることを特徴とする。
【００１４】
また、本発明に係る他のコンクリートは、上述した発明において、前記水中疲労試験は、前記コンクリートの供試体にＪＩＳ  Ａ  １１４８に記載のＡ法に基づく凍結融解試験によって所定サイクル以上の凍結融解を作用させた後、この供試体を水中に浸漬して繰り返し荷重を載荷する水中疲労試験であることを特徴とする。
【００１５】
また、本発明に係る他のコンクリートは、上述した発明において、前記凍結融解試験において前記供試体を浸漬させる溶液が塩水であることを特徴とする。
【００１６】
また、本発明に係る他のコンクリートは、上述した発明において、前記コンクリート用組成物は、空気連行剤をさらに含有することを特徴とする。
【００１７】
また、本発明に係る他のコンクリートは、上述した発明において、前記コンクリート用組成物は、消泡剤をさらに含有することを特徴とする。
【００１８】
また、本発明に係る他のコンクリートは、上述した発明において、前記コンクリート用組成物は、増粘剤をさらに含有することを特徴とする。
【００１９】
また、本発明に係る他のコンクリートは、上述した発明において、道路の床版として使用されることを特徴とする。
【００２０】
また、本発明に係る他のコンクリートは、上述した発明において、プレキャスト床版として使用されることを特徴とする。
【００２１】
また、本発明に係るコンクリートの製造方法は、上述したコンクリートを製造する方法であって、高炉スラグ細骨材を含む細骨材と、粗骨材と、セメントを含む結合材と、水とを混練してコンクリート用組成物を作製し、作製したコンクリート用組成物を硬化させることによって水中疲労耐久性を有するコンクリートを製造することを特徴とする。
【００２２】
また、本発明に係る他のコンクリートの製造方法は、上述した発明において、高炉スラグ細骨材を含む細骨材と、粗骨材と、セメントを含む結合材と、水と、消泡剤および空気連行剤とを混練して前記コンクリート用組成物を作製することを特徴とする。
【発明の効果】
【００２３】
本発明に係るコンクリートによれば、高炉スラグ細骨材を含む細骨材と、粗骨材と、セメントを含む結合材と、水とを含有するコンクリート用組成物を硬化させてなるコンクリートであって、水中に浸漬した前記コンクリートの供試体に、下限荷重が前記供試体の静的強度の２．５％、上限荷重が静的強度の２５％である繰り返し荷重を載荷する水中疲労試験において、前記供試体が破壊するまでの繰り返し回数が２０００万回以上の水中疲労耐久性を有するので、水中疲労耐久性に優れたコンクリートを提供することができるという効果を奏する。
【図面の簡単な説明】
【００２４】
【図１】図１（１）、（２）は、水中疲労試験の様子を示す供試体の写真図である。
【図２】図２は、水中疲労試験に用いたコンクリート供試体の配合を示す図である。
【図３】図３は、凍結融解サイクル数と凍結融解０サイクル時点に対する割合の関係を示す図である。
【図４】図４は、早強セメントを用いた場合の比較図であり、（１）は凍結融解サイクル数と破壊までの繰り返し荷重の回数の関係を示す図、（２）は圧縮強度と材齢の関係を示す図である。
【図５】図５は、図４（１）のプロットに対して別の近似線を当てはめた場合の図である。
【図６】図６は、凍結融解サイクル数と破壊までの繰り返し荷重の回数の関係を示す図である。
【図７】図７は、凍結融解サイクル数と相対動弾性係数の関係を示す図である。
【図８】図８は、凍結融解サイクル数と圧縮強度の関係を示す図である。
【図９】図９は、５０％破壊確率を示す図であり、（１）は砕砂＋早強セメント（ＡＥ）の供試体（凍結融解３００サイクル後）、（２）は高炉スラグ細骨材＋普通セメント（Ｎｏｎ−ＡＥ）の供試体（凍結融解５５０サイクル後）である。
【図１０】図１０は、５０％破壊確率を示す図であり、（１）は高炉スラグ細骨材＋早強セメント（Ｎｏｎ−ＡＥ）の供試体（凍結融解３００サイクル後）、（２）は砕砂＋早強セメント（ＡＥ）の供試体（凍結融解３００サイクル後）である。
【図１１】図１１は、５０％破壊確率を示す図（高炉スラグ細骨材＋高炉セメントＢ種（Ｎｏｎ−ＡＥ）の供試体（凍結融解１２００サイクル後））である。
【図１２】図１２は、輪荷重走行疲労試験の様子を示す写真図である。
【図１３】図１３は、輪荷重走行疲労試験・解析により得られた床版の疲労耐久性を示す図である。
【発明を実施するための形態】
【００２５】
以下に、本発明に係るコンクリートおよびその製造方法の実施の形態を図面に基づいて詳細に説明する。なお、この実施の形態によりこの発明が限定されるものではない。
【００２６】
本発明に係るコンクリートは、高炉スラグ細骨材を含む細骨材と、粗骨材と、セメントを含む結合材と、水とを含有するコンクリート用組成物を硬化させてなるコンクリートであって、水中に浸漬した前記コンクリートの供試体に、所定の繰り返し荷重を載荷する水中疲労試験において、前記供試体が破壊するまでの繰り返し回数が所定回数以上の水中疲労耐久性を有するものである。
【００２７】
高炉スラグ細骨材は、高炉で銑鉄を製造する際に副生される高炉スラグを粒度調整した細骨材であり、その主成分はＣａＯ、ＳｉＯ２、Ａｌ２Ｏ３、ＭｇＯである。この高炉スラグ細骨材は、非晶質な高炉スラグ細骨材を用いることが好ましい。非晶質な高炉スラグ細骨材としては、例えば、高炉スラグを水で急冷した高炉水砕スラグを軽破砕し、固結防止剤を添加したものを用いることができる。高炉水砕スラグの製造において急冷される直前の溶融高炉スラグの温度は１４００℃〜１５００℃であり、急冷することにより結晶への原子配列が行われないまま固結してガラス質（非結晶）となる。高炉スラグ細骨材の品質は、ＪＩＳ  Ａ  ５０１１−１に規定されている。
【００２８】
細骨材（Ｓ）に対する高炉スラグ細骨材（ＢＦＳ）の質量比（ＢＦＳ／Ｓ）は０．６〜１．０とするのが好ましい。つまり細骨材（Ｓ）１００質量部に対して、高炉スラグ細骨材（ＢＦＳ）が６０〜１００質量部であることが好ましい。なお、細骨材としては、高炉スラグ細骨材に加えて例えば砂岩砕砂などの一般的な細骨材を用いることができる。
【００２９】
粗骨材としては、例えば砂岩砕石などの一般的な粗骨材を用いることができる。粗骨材の使用量としては、結合材（Ｂ）に対する粗骨材（Ｇ）の質量比（Ｇ／Ｂ）が１．０〜５．０とするのが好ましい。つまり結合材（Ｂ）１００質量部に対して、粗骨材（Ｇ）が１００〜５００質量部であることが好ましい。
【００３０】
結合材のセメントとしては、例えば、普通セメント、早強セメント、超早強セメント、中庸熱セメント、低熱セメント、高炉セメントＡ種、Ｂ種、Ｃ種などのセメントを用いることができる。この中でも特に普通セメントが好ましい。また、結合材（Ｂ）に対するセメント（Ｃ）の質量比（Ｃ／Ｂ）は１．０とするのが好ましい。つまり結合材（Ｂ）１００質量部に対して、セメント（Ｃ）が１００質量部であることが好ましい。
【００３１】
水の使用量としては、結合材（Ｂ）に対する水（Ｗ）の質量比（Ｗ／Ｂ）が０．２５〜０．５０であること、つまり結合材（Ｂ）１００質量部に対して、水（Ｗ）が２５〜５０質量部であることが好ましい。
【００３２】
また、本発明のコンクリートは、本発明の効果を阻害しない範囲であれば、さらにその他の成分を含有しても構わない。例えば、ＡＥ剤などの空気連行剤、消泡剤、増粘剤などを含有してもよい。
【００３３】
本発明のコンクリートは、所定の水中疲労試験において、破壊するまでの繰り返し回数が所定回数以上（例えば２０００万回以上）の水中疲労耐久性を有するものである。この水中疲労試験は、水中に浸漬したコンクリートの供試体に、所定の繰り返し荷重を載荷する試験である。載荷する繰り返し荷重の上下限は、例えば供試体の静的強度に対する比率を用いて定義することができる。例えば繰り返し荷重の下限荷重を供試体の気中の静的圧縮強度の２．５％、上限荷重を気中の静的圧縮強度の２５％に定義してもよいし、この他の比率を採用しても構わない。
【００３４】
また、凍結融解作用を加えた後のコンクリートの供試体に対して、上記の水中疲労試験を適用してもよい。例えば、コンクリートの供試体に対してＪＩＳ  Ａ  １１４８：２０１０に記載のＡ法に基づく凍結融解試験によって所定サイクル以上（例えば３００サイクル以上）の凍結融解を作用させた後、この供試体を水中に浸漬して上記の繰り返し荷重を載荷する水中疲労試験を適用してもよい。さらに、この凍結融解試験の供試体を浸漬させる溶液として塩水（例えば、質量パーセント濃度で１０％の塩化ナトリウム水溶液）を用いてもよい。一般的には、塩水を用いて凍結融解試験を行った方が、真水で行うよりも過酷な条件下での試験となる。
【００３５】
上記のコンクリートを製造する場合には、高炉スラグ細骨材を含む細骨材と、粗骨材と、セメントを含む結合材と、水とを混練してコンクリート用組成物を作製し、作製したコンクリート用組成物を養生し、硬化させることによって製造すればよい。コンクリート用組成物を作製する場合には、例えば、細骨材と、粗骨材と、結合材と、水と、消泡剤およびＡＥ剤などの空気連行剤を添加して混練することによって、エントラップトエアを除去するとともにエントレインドエアを入れ、凍結融解抵抗性をより高めたコンクリート用組成物を作製してもよい。
【００３６】
このようにして得られる本発明のコンクリートは、水中疲労耐久性に優れている。このため、本発明のコンクリートは、高い水中疲労耐久性が要求される道路や橋梁のコンクリート構造物、寒冷地や塩害環境下のコンクリート構造物の材料として有効である。特に、土砂化などの疲労劣化が水の影響を受けて劇的に加速しやすい道路や橋梁の床版の材料として好適である。この場合、ＲＣ床版、ＰＣ床版の材料として用いてもよいし、工場生産されるプレキャスト床版の材料として使用してもよい。
【００３７】
また、塩水を用いた凍結融解試験により凍結融解作用を加えた後の水中疲労試験において、破壊するまでの繰り返し回数が所定回数以上の水中疲労耐久性を有するコンクリートであれば、凍害と塩害に対する抵抗性にも優れている。このようなコンクリートは、耐塩害性が要求される建造物等の施工や、冬季に融雪剤が散布される山間部の高速道路といった凍害と塩害が複合して生じ得る場所に対して特に有効である。また、こうした用途以外にも例えば、寒冷地における海岸構造物、海洋構造物、水路構造物、道路構造物、擁壁構造物の耐凍害性と耐塩害性が要求される現場で好適に用いられる。
【００３８】
＜本発明の作用効果の検証＞
次に、本発明の作用効果について、図１〜図１１を参照しながら説明する。上述したように本発明者がコンクリートの水中疲労に関して調べたところ、高炉スラグ細骨材を用いることで、水中疲労耐久性が向上することが明らかとなった。以下に、この知見を得るに至った試験について説明する。
【００３９】
（コンクリートの水中疲労試験）
コンクリートの水中疲労試験は、図１に示すように、水中に浸漬した標準サイズの円柱コンクリート供試体に所定の繰り返し荷重を作用させ、供試体が破壊するまでの繰り返し荷重の回数などを調べるものである。供試体には、あらかじめ所定サイクルの凍結融解を作用させたものを用いている。凍結融解は、ＪＩＳ  Ａ  １１４８：２０１０に記載のＡ法の凍結融解試験に基づいて作用させるものとし、供試体を浸漬する凍結融解試験液としては塩水（質量パーセント濃度で１０％の塩化ナトリウム水溶液）を用いた。一般的には、塩水を用いて凍結融解試験を行った方が、真水で行うよりも過酷な条件下での試験となる。また、水中疲労試験における繰り返し荷重の下限荷重は供試体の気中の静的圧縮強度の２．５％とし、上限荷重は気中の静的圧縮強度の２５％とした。なお、供試体は、基本的にコンクリートの打込みから２４時間は型枠内で養生を行い、脱型後から試験開始まで水中で養生したものを使用している。
【００４０】
（使用材料および配合）
本試験で用いたコンクリートの供試体の使用材料および配合を図２に示す。
セメントは、早強ポルトランドセメント（密度：３．１３ｇ／ｃｍ３）、普通ポルトランドセメント（密度：３．１５ｇ／ｃｍ３）、高炉セメントＢ種（密度：３．０４ｇ／ｃｍ３）を用いた。細骨材は、硬質砂岩砕砂（表乾密度：２．６４ｇ／ｃｍ３）、高炉スラグ細骨材（表乾密度：２．７７ｇ／ｃｍ３）を用いた。粗骨材は、硬質砂岩砕石（最大寸法：２０ｍｍ、表乾密度：２．７５ｇ／ｃｍ３）を用いた。
【００４１】
コンクリートの水結合材比（Ｗ／Ｂ）は３５％で、単位水量（Ｗ）は１５５ｋｇ／ｍ３である。結合材量（Ｂ）、細骨材率（ｓ／ａ）、細骨材量（Ｓ）（硬質砂岩砕砂（ＣＳＳ）、高炉スラグ細骨材（ＢＦＳ））、粗骨材量（Ｇ）、空気量（Ａｉｒ）、混和剤量は図２に示すとおりである。混和剤には、ＡＥ剤、ポリカルボン酸系高性能減水剤、消泡剤および増粘剤を用いた。
【００４２】
図２において、配合番号１は早強セメント（ＨＰＣ）と砕砂を１００％使用したＡＥコンクリート、配合番号２は普通セメント（ＯＰＣ）と砕砂を１００％使用したＡＥコンクリート、配合番号３は高炉セメントＢ種（ＢＢ）と砕砂を１００％使用したＡＥコンクリート、配合番号４は早強セメント（ＨＰＣ）と高炉スラグ細骨材を１００％使用したＮｏｎ−ＡＥコンクリート、配合番号５は普通セメント（ＯＰＣ）と高炉スラグ細骨材を１００％使用したＡＥコンクリート、配合番号６は普通セメント（ＯＰＣ）と高炉スラグ細骨材を１００％使用したＮｏｎ−ＡＥコンクリート、配合番号７は高炉セメントＢ種（ＢＢ）と高炉スラグ細骨材を１００％使用したＮｏｎ−ＡＥコンクリートである。目標空気量は配合番号１〜３、５で空気量４．５％、配合番号４、６、７で空気量２．０％である。なお、以下の説明において、ＡＥコンクリートはＡＥ剤を用いたコンクリート、Ｎｏｎ−ＡＥコンクリートはＡＥ剤を用いないコンクリートを意味する。
【００４３】
（試験結果および考察）
図３は、早強セメントと砕砂を用いたＡＥコンクリート（配合番号１）について、凍結融解サイクル数と凍結融解０サイクル時点に対する割合の関係を示したものである。この図に示すように、凍結融解作用を受けても、コンクリートの圧縮強度（静的強度）と、耐凍害性の指標の一つである相対動弾性係数はそれほど低下しない。しかし、破壊までの繰り返し荷重の回数、つまり水中疲労強度は、凍結融解の影響を受けて静的強度以上に大きく低下することがわかる。なお、図において純粋な水中疲労特性（凍結融解を作用させないときの水中疲労）を知りたい場合には、凍結融解のサイクル数が０回のときの値を見ればよい。サイクル数が０回は、水中疲労試験の前に凍結融解を作用させていないことを意味している。
【００４４】
図４は、早強セメントを用いた場合の細骨材の違いを比較したものであり、（１）は凍結融解のサイクル数と破壊までの繰り返し荷重の回数の関係、（２）は圧縮強度と材齢の関係を示している。図５は、図４（１）のプロットに対して別の近似線を当てはめた場合である。図中、「高炉スラグ細骨材」と表記されているプロットは、高炉スラグ細骨材を用いたＮｏｎ−ＡＥコンクリート（配合番号４）、「砕砂」と表記されているプロットは、砕砂を用いたＡＥコンクリート（配合番号１）である。
【００４５】
図４（１）、図５において凍結融解のサイクル数が０回のときの値をみると、高炉スラグ細骨材を用いたＮｏｎ−ＡＥコンクリート（配合番号４）も、砂を用いたＡＥコンクリート（配合番号１）も７００万回程度で破壊している。凍結融解のサイクル数が大きくなると、破壊までの繰り返し荷重の回数はいずれも低下する。つまり、塩水中での凍結融解作用による水中疲労強度はいずれも低下する。この水中疲労強度は、高炉スラグ細骨材を用いたＮｏｎ−ＡＥコンクリートの方が若干ではあるが全般的に高い傾向を示している。例えば、凍結融解１００サイクルでは高炉スラグ細骨材を用いたＮｏｎ−ＡＥコンクリートは６００万回程度で破壊するが、砕砂を用いたＡＥコンクリートでは４００万回程度で破壊する。
【００４６】
図４（２）の圧縮強度の変化に示すように、材齢が経つと、高炉スラグ細骨材を用いたＮｏｎ−ＡＥコンクリートの圧縮強度は、砕砂を用いたＡＥコンクリートよりも大きくなっていく。上述したように、各コンクリートにおいて繰り返し荷重の下限荷重は各コンクリートの圧縮強度の２．５％、上限荷重は圧縮強度の２５％に設定しており、各コンクリートとも応力強度比では同じ割合（２．５％〜２５％）の繰り返し荷重となっている。より具体的には、高炉スラグ細骨材を用いたＮｏｎ−ＡＥコンクリートでは２．１〜２０．８Ｎ／ｍｍ２、砕砂を用いたＡＥコンクリートでは１．５〜１４．７Ｎ／ｍｍ２の繰り返し荷重を載荷している。このため、高炉スラグ細骨材を用いたＮｏｎ−ＡＥコンクリートの方に、より大きな繰り返し荷重をかけていることになる。上述したように水中疲労強度は高炉スラグ細骨材を用いたＮｏｎ−ＡＥコンクリートの方が、砕砂を用いたＡＥコンクリートよりも高いが、これは応力強度比を合わせた結果である。したがって、高炉スラグ細骨材を用いたＮｏｎ−ＡＥコンクリートが持つ実際の水中疲労強度はさらに高いものと推察される。
【００４７】
図６は、高炉スラグ細骨材を用いた場合のセメントの違いを比較したものである。図中、「早強セメント」と表記されているプロットは、早強セメントを用いたＮｏｎ−ＡＥコンクリート（配合番号４）、「普通セメント」と表記されているプロットは、普通セメントを用いたＮｏｎ−ＡＥコンクリート（配合番号６）、「高炉セメントＢ種」と表記されているプロットは、高炉セメントＢ種を用いたＮｏｎ−ＡＥコンクリート（配合番号７）、「普通セメント（ＡＥ）」と表記されているプロットは、普通セメントを用いたＡＥコンクリート（配合番号５）である。
【００４８】
この図から、早強セメントを用いたコンクリートは他のものに比べて早期に破壊することがわかる。つまり水中疲労強度の低下は、早強セメントを用いたものが顕著である。また、凍結融解のサイクル数が０回のときの値をみると、使用するセメント種類によってコンクリートの水中疲労強度は大きく異なることがわかる。例えば、早強セメントを用いたものは繰り返し荷重の回数が７００万回で壊れるが、普通セメント、高炉セメントＢ種を用いたものは２０００万回でも壊れなかった。上述したように、水中疲労強度は高炉スラグ細骨材を用いたものの方が、砕砂を用いたものよりも高くなるが、図６に示すように、高炉スラグ細骨材とともに用いるセメント種類を普通セメントや高炉セメントＢ種にすると、水中疲労強度は早強セメントを用いたものよりもさらに高くなることがわかる。このことは、凍結融解作用を受けても同じことがいえる。
【００４９】
また、普通セメントを用いたもの、特に普通セメントを用いたＡＥコンクリート（配合番号５）は凍結融解のサイクル数が３００回を越えても、水中疲労強度の低下が少ない。高炉セメントＢ種を用いたものの水中疲労強度は、ばらつきが大きい。なお、図には示されていないが、２０００万回の繰り返し荷重で壊れなかった普通セメントを用いた供試体に対して、塩水中で３００サイクルの凍結融解を作用させた後、再び繰り返し荷重を載荷して水中疲労試験を行ったところ、２４０万回まで耐えられた。
【００５０】
図７および図８は、高炉スラグ細骨材を用いた場合のセメントの違いを比較したものである。図中の「早強セメント」等の表記は、図６の場合と同様、配合番号４〜７に対応している。
【００５１】
図７に示すように、塩水中での凍結融解作用による相対動弾性係数は、高炉セメントＢ種を用いたＮｏｎ−ＡＥコンクリート（配合番号７）と、普通セメントを用いたＡＥコンクリート（配合番号５）の場合には、凍結融解のサイクル数が１２００回において１００％程度を維持している。したがって、これらのコンクリートは非常に優れた凍結融解抵抗性を有していることがわかる。一方、早強セメントを用いたＮｏｎ−ＡＥコンクリート（配合番号４）の場合は３００回程度、普通セメントを用いたＮｏｎ−ＡＥコンクリート（配合番号６）の場合は５５０回程度で相対動弾性係数は大きく低下することがわかる。
【００５２】
図８に示すように、塩水中での凍結融解作用によって圧縮強度は低下するが、その強度低下の度合いは、早強セメントを用いたものが最も大きいことがわかる。また、ＡＥ剤を用いることで、圧縮強度は２割程度小さくなるが、塩水中での凍結融解作用による強度低下は小さくなることがわかる。
【００５３】
図９は、凍結融解作用後の水中疲労試験により得られた５０％破壊確率を示したものである。図９（１）は早強セメントと砕砂を用いたＡＥコンクリート（配合番号１）の場合（凍結融解３００サイクル後）、図９（２）は普通セメントと高炉スラグ細骨材を用いたＮｏｎ−ＡＥコンクリート（配合番号６）の場合（凍結融解５５０サイクル後）である。この破壊確率の試験では、ほぼ壊れかけたと判断されるサイクルまで塩水中で凍結融解を行った複数の供試体を使って、さらに破壊するまで水中疲労試験を行っている。例えば、普通セメントと高炉スラグ細骨材を用いたＮｏｎ−ＡＥコンクリート（配合番号６）の供試体は、５５０サイクルの凍結融解を繰り返すとほぼ壊れかけた状態となる。この壊れかけた供試体をその状態で水中疲労試験にかけて破壊までの繰り返し荷重の回数を調べる。そして、得られた破壊までの繰り返し荷重の回数をプロットして、その回帰直線を使って、５０％の確率で破壊する繰り返し荷重の回数を推定する。こうして得られたものが、図９である。
【００５４】
この図に示すように、５０％破壊確率は、早強セメントと砕砂を用いたものでは約８７万回、普通セメントと高炉スラグ細骨材を用いたものでは約４３万回と推定される。５０％破壊確率は双方とも同程度のオーダー（１０５万回のオーダー）である。つまり凍結融解３００サイクル後の早強セメントと砕砂を用いたＡＥコンクリートと、凍結融解５５０サイクル後の普通セメントと高炉スラグ細骨材を用いたＮｏｎ−ＡＥコンクリートの水中疲労強度が同等であることがわかる。しかし、水中疲労試験前に作用させた凍結融解サイクル数は、それぞれ３００サイクル、５５０サイクルであり、普通セメントと高炉スラグ細骨材を用いたものの方が２倍程度大きい。したがって、普通セメントと高炉スラグ細骨材を用いたものは、Ｎｏｎ−ＡＥコンクリートであっても、早強セメントと砕砂を用いたＡＥコンクリートより、凍結融解作用を受けた後の水中疲労強度が高いといえる。
【００５５】
図１０は、凍結融解作用後の水中疲労試験により得られた５０％破壊確率であり、早強セメントを用いた場合の細骨材の違いを比較したものである。図１０（１）は早強セメントと高炉スラグ細骨材を用いたＮｏｎ−ＡＥコンクリート（配合番号４）の場合、図１０（２）は早強セメントと砕砂を用いたＡＥコンクリート（配合番号１）の場合である。いずれも打設から４０週（９か月）水中養生した後に、塩水中で３００サイクルの凍結融解を作用させた後、水中疲労試験を実施している。
【００５６】
この図に示すように、５０％破壊確率は、砕砂を用いたものでは約８７万回、高炉スラグ細骨材を用いたものでは１８４４万回と推定される。図１０（１）の高炉スラグ細骨材を用いたＮｏｎ−ＡＥコンクリートでは、３本の供試体のうち２本は２０００万回を過ぎても破壊に至らず、残りの１本も１５６６万回まで破壊に至らなかった。これらのことから、高炉スラグ細骨材を用いたものの方が、砕砂を用いたものに比べて、高い水中疲労耐久性を有していることがわかる。また、セメント種類が早強セメントでかつ、Ｎｏｎ−ＡＥコンクリートであっても、高炉スラグ細骨材を用いることで、水中疲労強度が高くなることがわかる。
【００５７】
図１１は、凍結融解作用後の水中疲労試験により得られた５０％破壊確率であり、高炉セメントＢ種と高炉スラグ細骨材を用いたＮｏｎ−ＡＥコンクリート（配合番号７）の場合である。打設から１３週水中養生した後に、塩水中で１２００サイクルの凍結融解を作用させた後、水中疲労試験を実施している。この図に示すように、５０％破壊確率は９３万回と推定される。高炉セメントＢ種と高炉スラグ細骨材を用いたＮｏｎ−ＡＥコンクリート（配合番号７）の場合には、塩水中で１２００サイクルの凍結融解を作用させた後であっても、高い水中疲労耐久性を有していることがわかる。
【００５８】
以上の試験結果を考慮すると、本発明のコンクリートは、所定の比較コンクリートよりも、上記の水中疲労試験における破壊するまでの繰り返し回数が大きく水中疲労耐久性に優れたものと定義することもできる。ここで、比較コンクリートとしては、例えば砕砂のみからなる細骨材と、粗骨材と、早強セメントのみからなる結合材と、水と、ＡＥ剤（空気連行剤）のみを含有する比較コンクリート用組成物を硬化させてなるコンクリートを挙げることができる。ただし、比較コンクリート用組成物における結合材に対する水の質量比は、本発明のコンクリートをなすコンクリート用組成物における結合材に対する水の質量比と同じである。この比較コンクリートの条件を満たすものとしては、例えば配合番号１のコンクリートがある。また、本発明のコンクリートの条件を満たすものとしては、例えば配合番号４〜７の高炉スラグ細骨材からなるコンクリートがある。
【００５９】
以上説明したように、本発明に係るコンクリートによれば、高炉スラグ細骨材を含む細骨材と、粗骨材と、セメントを含む結合材と、水とを含有するコンクリート用組成物を硬化させてなるコンクリートであって、水中に浸漬した前記コンクリートの供試体に、下限荷重が前記供試体の静的強度の２．５％、上限荷重が静的強度の２５％である繰り返し荷重を載荷する水中疲労試験において、前記供試体が破壊するまでの繰り返し回数が２０００万回以上の水中疲労耐久性を有するので、水中疲労耐久性に優れたコンクリートを提供することができる。
【産業上の利用可能性】
【００６０】
以上のように、本発明に係るコンクリートおよびその製造方法は、土砂化などの劣化作用を受けやすいコンクリートに有用であり、特に道路橋の床版のコンクリートに適している。
【図１】
2018108906.tif 000002
【図２】
2018108906.tif 000003
【図３】
2018108906.tif 000004
【図４】
2018108906.tif 000005
【図５】
2018108906.tif 000006
【図６】
2018108906.tif 000007
【図７】
2018108906.tif 000008
【図８】
2018108906.tif 000009
【図９】
2018108906.tif 000010
【図１０】
2018108906.tif 000011
【図１１】
2018108906.tif 000012
【図１２】
2018108906.tif 000013
【図１３】
2018108906.tif 000014